(57)【要約】【課題】  高い密着性と耐摩耗性を有する切削工具等の表面被覆部材を提供する。【解決手段】  基体６の表面に、Ｔｉの炭化物、窒化物、炭窒化物、炭酸化物、窒酸化物および炭窒酸化物のうちの１層以上の下層７と、α型結晶構造のＡｌ２Ｏ３層８とを形成してなり、Ａｌ２Ｏ３層８に波長５１４．５３ｎｍのHｅ−Ｎｅレーザーを照射して得られるラマンスペクトルにおいて、波数５０〜５８０ｃｍ−１（５４０ｃｍ−１付近）の範囲内に現れるＴｉＣＮに帰属されるピークＴＯと、波数２３０〜３００ｃｍ−１（２６０ｃｍ−１付近）の範囲内に現れるＴｉＣＮに帰属されるピークＴＡと、のピーク強度をそれぞれＩＴＯ、ＩＴＡとしたとき、その比（ＩＴＯ／ＩＴＡ）が０〜０．５の切削工具である。【選択図】  図２
2011230221.tif 000002
【特許請求の範囲】
【請求項１】
基体の表面に、Ｔｉの炭化物、窒化物、炭窒化物、炭酸化物、窒酸化物および炭窒酸化物のうちの１層以上の下層と、α型結晶構造のＡｌ２Ｏ３層とを形成してなり、前記Ａｌ２Ｏ３層の表面から波長５１４．５３ｎｍのHｅ−Ｎｅレーザーを照射して得られるラマ
ンスペクトルにおいて、波数５０〜５８０ｃｍ−１（５４０ｃｍ−１付近）の範囲内に現れるＴｉＣＮに帰属されるピークＴＯと、波数２３０〜３００ｃｍ−１（２６０ｃｍ−１付近）の範囲内に現れるＴｉＣＮに帰属されるピークＴＡと、のピーク強度をそれぞれＩＴＯ、ＩＴＡとしたとき、その比（ＩＴＯ／ＩＴＡ）が０〜０．５である表面被覆部材。
【請求項２】
波数４１６〜４２０ｃｍ−１（４１８ｃｍ−１付近）の範囲内に現れるＡｌ２Ｏ３に帰属されるピークＡのピーク強度をＩＡとしたとき、ＩＴＯ／ＩＡが０〜０．５である請求項１に記載の表面被覆部材。
【発明の詳細な説明】
【技術分野】
【０００１】
本発明は基体の表面に被覆層が形成されている表面被覆部材に関する。
【背景技術】
【０００２】
現在、切削工具や耐摩部材、摺動部材といった耐摩耗性や摺動性、耐欠損性を必要とする部材では、超硬合金やサーメット等の基体の表面に被覆層を成膜して、耐摩耗性、摺動性、耐欠損性を向上させる手法が使われている。
【０００３】
例えば、特許文献１では、超硬合金やサーメット等の基体の表面に、ＴｉＮやＴｉＣＮの下部層と、（Ｔｉ，Ａｌ）ＣＮＯの中間層と、Ａｌ２Ｏ３の上部層とを順次成膜した切削工具が開示されている。また、特許文献２では、ＴｉＮやＴｉＣＮの下部層とＡｌ２Ｏ３の中間層とＡｌ２Ｏ３とＺｒＯ２との混合組織からなる上部層とを成膜した切削工具において、下部層を成膜した後でＡｌ２Ｏ３層を成膜する前に、核薄膜を形成して加熱処理を施す方法が開示されている。
【０００４】
さらに、非特許文献１では、ＴｉＣＮ膜のラマンスペクトルについて開示され、ＴＡ、ＬＡ、ＴＯモードのスペクトルが検出されることが記載されている。
【先行技術文献】
【特許文献】
【０００５】
【特許文献１】特開２００７−０７５９６８号公報
【特許文献２】特開２００１−３２２００７号公報
【非特許文献】
【０００６】
【非特許文献１】Ines Dreling,「Raman spectroscopy as a tool to study cubic Ti-C-N CVD coating」,Surface & Coating Technology,2009,204,p.1008-1012
【発明の概要】
【発明が解決しようとする課題】
【０００７】
しかしながら、特許文献１や特許文献２の構成の被覆層では、高速切削加工のように切刃が高温になるとＡｌ２Ｏ３層が部分的に剥離しやすくなり、耐摩耗性が低下した。
【０００８】
そこで、本発明の表面被覆部材は、高速切削加工のように接触部が高温になってもＡｌ２Ｏ３層の剥離を抑制できる切削工具等の部材を提供することを目的とする。
【課題を解決するための手段】
【０００９】
本発明の表面被覆部材は、基体の表面に、Ｔｉの炭化物、窒化物、炭窒化物、炭酸化物、窒酸化物および炭窒酸化物のうちの１層以上の下層と、α型結晶構造のＡｌ２Ｏ３層とを形成してなり、前記Ａｌ２Ｏ３層の表面から波長５１４．５３ｎｍのHｅ−Ｎｅレーザ
ーを照射して得られるラマンスペクトルにおいて、波数５０〜５８０ｃｍ−１（５４０ｃｍ−１付近）の範囲内に現れるＴｉＣＮに帰属されるピークＴＯと、波数２３０〜３００ｃｍ−１（２６０ｃｍ−１付近）の範囲内に現れるＴｉＣＮに帰属されるピークＴＡと、のピーク強度をそれぞれＩＴＯ、ＩＴＡとしたとき、その比（ＩＴＯ／ＩＴＡ）が０〜０．５である。
【００１０】
ここで、波数４１６〜４２０ｃｍ−１（４１８ｃｍ−１付近）の範囲内に現れるＡｌ２Ｏ３に帰属されるピークＡのピーク強度をＩＡとしたとき、ＩＴＯ／ＩＡが０〜０．５で
あることが望ましい。
【発明の効果】
【００１１】
本発明の表面被覆部材によれば、前記ラマンスペクトルにおいて、ピークＴＯとピークＴＡとのピーク強度の比（ＩＴＯ／ＩＴＡ）が０〜０．５であることによって、Ａｌ２Ｏ３層の密着性が向上して層剥離が抑制できて、切削工具の耐欠損性および耐摩耗性がともに向上することがわかった。
【図面の簡単な説明】
【００１２】
【図１】本発明の表面被覆部材の好適例である切削工具の一例についての概略断面図である。
【図２】図１の切削工具について、波長５１４．５３ｎｍのHｅ−Ｎｅレーザーを照射して得られるラマンスペクトルである。
【発明を実施するための形態】
【００１３】
本発明の表面被覆部材の好適例である切削工具の一例について、図１の概略断面図を基に説明する。
図１の切削工具１は、すくい面２と逃げ面３との交差稜線部が切刃４を構成しているとともに、基体６の表面に、Ｔｉの炭化物、窒化物、炭窒化物、炭酸化物、窒酸化物および炭窒酸化物のうちの１層以上の下層７と、α型結晶構造のＡｌ２Ｏ３層（以下、単にＡｌ２Ｏ３層と略す。）８とを被覆層が形成されている。また、図１によれば、Ａｌ２Ｏ３層８の表面には表面層９が形成されている。
【００１４】
そして、図２に示すように、Ａｌ２Ｏ３層８の表面から波長５１４．５３ｎｍのHｅ−
Ｎｅレーザーを照射して得られるラマンスペクトルにおいて、波数５０〜５８０ｃｍ−１（５４０ｃｍ−１付近）の範囲内に現れるＴｉＣＮに帰属されるピークＴＯと、波数２３０〜３００ｃｍ−１（２６０ｃｍ−１付近）の範囲内に現れるＴｉＣＮに帰属されるピークＴＡと、のピーク強度をそれぞれＩＴＯ、ＩＴＡとしたとき、その比（ＩＴＯ（ａ）／ＩＴＡ（ａ））が０〜０．５の（ａ）のほうが、（ＩＴＯ（ｂ）／ＩＴＡ（ｂ））が０．５よりも大きい（ｂ）よりも切削工具１のチッピングが減少して耐摩耗性が向上する。なお、上記ラマンスペクトルピークの状態で耐チッピング性が向上する理由は不明であるが、レーザーがＡｌ２Ｏ３層８を透過して観察される下層、特にＡｌ２Ｏ３層８を成膜する前の被覆層の状態に起因しているものと考えられる。比ＩＴＯ／ＩＴＡの望ましい範囲は、０〜０．５である。
【００１５】
なお、本発明において、ピーク強度ＩＴＯ、ＩＴＡの測定方法は、図２に示すように、１００ｃｍ−１における強度（測定値）と８００ｃｍ−１における強度（測定値）とを結ぶ線分を０（ゼロ）点基準として、各ピークのピーク強度を算出する。また、１００ｃｍ−１または８００ｃｍ−１にピークが存在する場合には、そのピークを避けてその周辺のピークが存在しない位置で代用する。
【００１６】
ここで、本発明によれば、波数４１６〜４２０ｃｍ−１（４１８ｃｍ−１付近）の範囲内に現れるＡｌ２Ｏ３に帰属されるピークＡのピーク強度をＩＡとしたとき、ＩＴＯ／ＩＡが０〜０．５であることが、密着力に優れ、耐摩耗性に優れたＡｌ２Ｏ３層となる点で望ましい。
【００１７】
次に、Ａｌ２Ｏ３層８より基体６側に形成される下層７について説明する。
下層７は、ＴｉＣ、ＴｉＮ、ＴｉＣＮ、ＴｉＣＮＯ、ＴｉＣＯ、ＴｉＮＯ、ＴｉＯ２の群から選ばれる１層以上が好適に用いられ、耐摩耗性および耐欠損性が向上する。本実施態様によれば、具体的な構成として、基体６の直上には第１層としてＴｉＮ層７ａが形成さ
れ、第２層としてＴｉＣＮ層７ｂが形成されている。ＴｉＣＮ層７ｂとしては、アセトニトリル（ＣＨ３ＣＮ）ガスを原料として含み成膜温度が７８０〜９００℃と比較的低温で成膜した柱状結晶からなる、いわゆるＭＴ−ＴｉＣＮ層と、成膜温度が９５０〜１１００℃と高温で成膜した、いわゆるＨＴ−ＴｉＣＮ層とが順に成膜された構成であることが望ましい。さらに、ＭＴ−ＴｉＣＮ層は、平均結晶幅が０．５μｍ未満と微細な微細柱状結晶からなる微細ＭＴ−ＴｉＣＮ層と、平均結晶幅が０．５〜２μｍと比較的大きい粗大柱状結晶からなる粗大ＭＴ−ＴｉＣＮ層との積層からなることが望ましい。これによって、Ａｌ２Ｏ３層８との密着力が高まり、被覆層の剥離やチッピングを抑えることができる。
【００１８】
また、ＨＴ−ＴｉＣＮ層は、成膜工程で酸化させて、Ｔｉ原子を４０〜５５原子％と、酸素（Ｏ）を１５〜２５原子％と、炭素（Ｃ）を２５〜４０原子％と、残部が窒素（Ｎ）とのＴｉＣＮＯ層に変化させ、その後Ａｌ系ガスを流し、次いで再度Ｔｉ系ガスを流して被覆層の表面を調整した厚み０．０５〜０．５μｍの中間層７ｃを形成していることが望ましい。これによって、平均粒径０．０５〜０．７μｍのα型結晶構造のＡｌ２Ｏ３結晶からなるα型Ａｌ２Ｏ３層８をより容易に作製することができる。
【００１９】
なお、各層の厚みおよび各層を構成する結晶の性状は、切削工具１の断面における電子顕微鏡写真（走査型電子顕微鏡（ＳＥＭ）写真または透過電子顕微鏡（ＴＥＭ）写真）を観察することにより、測定することが可能である。
【００２０】
さらに、Ａｌ２Ｏ３層８の上層に、表面層９としてＴｉＮ層、ＴｉＣ層、ＴｉＣＮＯ層、ＴｉＣＯ層、ＴｉＮＯ層の群から選ばれる少なくとも１層（他のＴｉ系被覆層）を形成することによって、切削工具１の摺動性の向上や外観等の調整が可能となる。表面層９としてＴｉＮ層やＴｉＣＮ層を用いた場合には、切削工具１の表面が有色となり、切削工具１を使用したときに表面層９が摩耗して使用済みかどうかの判別がつきやすく、また、摩耗の進行を容易に確認できる。なお、表面層９は、摺動性を高めるためにＤＬＣ（ダイヤモンドライクカーボン）層やＣｒＮ層を表面層９として形成しても良い。
【００２１】
一方、切削工具１の基体６は、炭化タングステン（ＷＣ）と、所望により周期表第４、５、６族金属の炭化物、窒化物、炭窒化物の群から選ばれる少なくとも１種と、からなる硬質相を、コバルト（Ｃｏ）やニッケル（Ｎｉ）等の鉄属金属からなる結合相にて結合させた超硬合金やＴｉ基サーメット、またはＳｉ３Ｎ４、Ａｌ２Ｏ３、ダイヤモンド、立方晶窒化ホウ素（ｃＢＮ）等のセラミックスのいずれかが好適に使用できる。中でも、切削工具１を切削工具として用いる場合には、基体６は、超硬合金またはサーメットからなることが耐欠損性および耐摩耗性の点で望ましい。また、用途によっては、基体６は炭素鋼、高速度鋼、合金鋼等の金属からなるものであっても良い。
【００２２】
さらに、上記記載では切削工具１について説明したが、摺動部品や金型等の耐摩部品、掘削工具、刃物等の工具、耐衝撃部品等の各種の用途への応用も可能である。特に、切削工具１を高速切削条件で加工した場合に優れた切削性能を示す。つまり、本発明によれば、α型Ａｌ２Ｏ３層８が高温になっても、α型Ａｌ２Ｏ３層８がＴｉＣＮ層７ｂと強固に結合しているので、α型Ａｌ２Ｏ３層８がチッピングしたり欠損したりすることを抑制することができる。もちろん、鋼の切削加工においても、従来の工具に対して優れた耐欠損性および耐摩耗性を示すことができる。
【００２３】
（製造方法）
また、本実施形態の切削工具１の一例である上述した表面被覆切削工具の製造方法の一実施形態について説明する。
【００２４】
まず、上述した硬質合金を焼成によって形成しうる金属炭化物、窒化物、炭窒化物、酸
化物等の無機物粉末に、金属粉末、カーボン粉末等を適宜添加、混合し、プレス成形、鋳込成形、押出成形、冷間静水圧プレス成形等の公知の成形方法によって所定の工具形状に成形する。その後、得られた成形体を真空中または非酸化性雰囲気中にて焼成することによって上述した硬質合金からなる基体６を作製する。そして、上記基体６の表面に所望によって研磨加工や切刃部のホーニング加工を施す。
【００２５】
次に、得られた基体６の表面に化学気相蒸着（ＣＶＤ）法によって被覆層を形成する。まず、基体６の直上に第１層としてＴｉＮ層を形成する。ＴｉＮ層の成膜条件としては、混合ガス組成として四塩化チタン（ＴｉＣｌ４）ガスを０．５〜１０体積％、窒素（Ｎ２）ガスを１０〜６０体積％の割合で含み、残りが水素（Ｈ２）ガスからなる混合ガスを用い、成膜温度を８０〜９４０℃（チャンバ内）、圧力を８〜５０ｋＰａにて成膜される。
【００２６】
次に、第２層としてＴｉＣＮ層７ｂを形成する。ここでは、ＴｉＣＮ層７ｂが、平均結晶幅が小さい微細柱状結晶層と、この層よりも平均結晶幅が大きい粗柱状結晶層とのＭＴ−ＴｉＣＮ層と、ＨＴ−ＴｉＣＮ層との３層にて構成する場合の成膜条件について説明する。
【００２７】
ＭＴ−ＴｉＣＮ層のうちの微細柱状結晶層の成膜条件は、四塩化チタン（ＴｉＣｌ４）ガスを０．５〜１０体積％、窒素（Ｎ２）ガスを１０〜６０体積％、アセトニトリル（ＣＨ３ＣＮ）ガスを０．１〜０．４体積％の割合で含み、残りが水素（Ｈ２）ガスからなる混合ガスを用い、成膜温度を７８０〜９００℃、圧力を５〜２５ｋＰａとする。ＭＴ−ＴｉＣＮ層のうちの粗柱状結晶層の成膜条件は、四塩化チタン（ＴｉＣｌ４）ガスを０．５〜４．０体積％、窒素（Ｎ２）ガスを０〜４０体積％、アセトニトリル（ＣＨ３ＣＮ）ガスを０．４〜２．０体積％の割合で含み、残りが水素（Ｈ２）ガスからなる混合ガスを用い、成膜温度を７８０〜９００℃、圧力を５〜２５ｋＰａとする。
【００２８】
ＨＴ−ＴｉＣＮ層の成膜条件は、四塩化チタン（ＴｉＣｌ４）ガスを０．１〜５体積％、メタン（ＣＨ４）ガスを０．１〜１０体積％、窒素（Ｎ２）ガスを０〜３０体積％の割合で含み、残りが水素（Ｈ２）ガスからなる混合ガスを用い、成膜温度を９５０〜１１００℃、圧力を５〜４０ｋＰａとして成膜する。そして、チャンバ内を９５０〜１１００℃、５〜４０ｋＰａとし、四塩化チタン（ＴｉＣｌ４）ガスを１〜５体積％、メタン（ＣＨ４）ガスを４〜１０体積％、窒素（Ｎ２）ガスを１０〜３０体積％、一酸化炭素（ＣＯ）ガスを４〜８体積％、残りが水素（Ｈ２）ガスからなる混合ガスを調整して反応チャンバ内に３〜２０分導入して成膜した後、引き続き、三塩化アルミニウム（ＡｌＣｌ３）ガスを０．５〜５．０体積％と残りが水素（Ｈ２）ガスからなる混合ガスを５〜３０分間流す。その後、四塩化チタン（ＴｉＣｌ４）ガスを１〜５体積％を５〜３０分間流し、続いて、二酸化炭素（ＣＯ２）ガスを０．５〜４．０体積％、残りが窒素（Ｎ２）ガスからなる混合ガスを２〜１０分間流し、さらに、再度、三塩化アルミニウム（ＡｌＣｌ３）ガスを０．５〜５．０体積％、残りが水素（Ｈ２）ガスからなる混合ガスを５〜３０分間流すことによって、ＨＴ−ＴｉＣＮ層が変化した中間層を成膜する。
【００２９】
続いて、α型Ａｌ２Ｏ３層８を形成する。α型Ａｌ２Ｏ３層８の成膜条件としては、三塩化アルミニウム（ＡｌＣｌ３）ガスを０．５〜５．０体積％、塩化水素（ＨＣｌ）ガスを０．５〜３．５体積％、二酸化炭素（ＣＯ２）ガスを０．５〜５．０体積％、硫化水素（Ｈ２Ｓ）ガスを０〜０．５体積％、残りが水素（Ｈ２）ガスからなる混合ガスをチャンバ内に導入し、成膜温度を９５０〜１１００℃、圧力を５〜１０ｋＰａとして成膜することが望ましい。
【００３０】
さらに、α型Ａｌ２Ｏ３層８の上層に表面層９としてＴｉＮ層を形成する。四塩化チタン（ＴｉＣｌ４）ガスを０．１〜１０体積％、窒素（Ｎ２）ガスを０〜６０体積％の割合
で含み、残りが水素（Ｈ２）ガスからなる混合ガスを反応チャンバ内に導入し、チャンバの温度を９６０〜１１００℃、圧力を１０〜８５ｋＰａとして成膜する。
【００３１】
そして、所望により、形成した被覆層の表面の少なくとも切刃部を研磨加工する。この研磨加工により、切刃部が平滑に加工され、被削材の溶着を抑制して、さらに耐欠損性に優れた切削工具となる。
【実施例】
【００３２】
平均粒径１．５μｍの炭化タングステン（ＷＣ）粉末に対して、平均粒径１．２μｍの金属コバルト（Ｃｏ）粉末を６質量％の割合で添加、混合して、プレス成形により切削工具形状（ＣＮＭＡ１２０４１２）に成形した。得られた成形体について、脱バインダ処理を施し、０．５〜１００Ｐａの真空中、１４００℃で１時間焼成して超硬合金を作製した。さらに、作製した超硬合金に対して、ブラシ加工にてすくい面側から刃先処理（すくい面側が０．０５ｍｍ／逃げ面側が０．０５ｍｍのＲホーニング）を施した。
【００３３】
次に、上記超硬合金に対して、ＣＶＤ法により各種の被覆層を表１に示す成膜条件、および表２に示す層構成にて形成した。そして、被覆層の表面をすくい面側から３０秒間ブラシ加工して試料Ｎｏ．１〜８の表面被覆切削工具を作製した。
【００３４】
得られた工具について、波長５１４．５３ｎｍのＨｅ−Ｎｅレーザーを照射してラマンスペクトルを得た。得られたスペクトルチャートについて、
各ピーク強度を算出した。なお、図２（ａ）は試料Ｎｏ．３のピークを示し、図２（ｂ）は試料Ｎｏ．６のピークを示す。また、被覆層の断面について透過型電子顕微鏡観察を行い、各層を構成する結晶の形状、平均粒径（または平均結晶幅）、厚みを見積もった。結果は表３に示した。
【００３５】
【表１】
2011230221.tif 000003
【００３６】
【表２】
2011230221.tif 000004
【００３７】
次に、このスローアウェイチップを用いて以下の切削条件にて切削試験を行った。結果は表３に併せて示した。
切削方法：端面加工
被削材  ：ＦＣＤ７００  （８本溝）
切削速度：３００ｍ／分
送り    ：０．３ｍｍ／ｒｅｖ
切り込み：１．５ｍｍ
切削状態：湿式
評価方法：切れ刃が欠損となる衝撃回数（表中、衝撃回数と記載。）
【００３８】
【表３】
2011230221.tif 000005
【００３９】
表１〜３に示される結果から、所定の成膜条件でＨＴ−ＴｉＣＮ層が変化した中間層を形成しない試料Ｎｏ．６〜８では、いずれも比（ＩＴＯ／ＩＴＡ）が０．５を超え、上記切削試験においては少ない衝撃回数で欠損に至った。
【００４０】
これに対し、所定の成膜条件でＨＴ−ＴｉＣＮ層が変化した中間層を形成した試料Ｎｏ．１〜５では、いずれも比（ＩＴＯ／ＩＴＡ）が０〜０．５の範囲内となり、上記切削試験において良好な耐欠損性を示した。
【符号の説明】
【００４１】
１      切削工具
２      すくい面
３      逃げ面
４      切刃
６      基体
７      下層
７ａ      ＴｉＮ層
７ｂ      ＴｉＣＮ層
７ｃ      中間層
８      Ａｌ２Ｏ３層
９      表面層
【図１】
2011230221.tif 000006
【図２】
2011230221.tif 000007